(57)【特許請求の範囲】
【請求項１】
Ｎ,Ｎ'−ジエチルメタトルアミド、２−ハイドロキシエチルオクチルサルファイド、２,２−ジメチル−３−(２−メチル−１−プロペニル)−シクロプロパン−１−カルボキシレート、２,２−ジブロモ−３−ニトリルプロピオンアミドから選ばれた少なくとも一種の抗菌剤または防黴剤を含有し、且つ、カーボンブラックを含有するポリオレフィン系樹脂からなるフラットヤ−ンの表面に、界面活性剤を含有する被覆層を形成し、緻密に織編成した織編布であることを特徴とする防黴性クロスシート。
【請求項２】
Ｎ,Ｎ'−ジエチルメタトルアミド、２−ハイドロキシエチルオクチルサルファイド、２,２−ジメチル−３−(２−メチル−１−プロペニル)−シクロプロパン−１−カルボキシレート、２,２−ジブロモ−３−ニトリルプロピオンアミドから選ばれた少なくとも一種の抗菌剤または防黴剤を含有し、且つ、カーボンブラックを含有するポリオレフィン系樹脂からなるフラットヤ−ンを経糸または緯糸のどちらか一方に用い、他方には繊維表面に界面活性剤を含有する被覆層を形成したフラットヤーンを用いて緻密に織編成した織編布であることを特徴とする防黴性クロスシート。
【発明の詳細な説明】
【０００１】
【発明の属する技術分野】
本発明は防黴性クロスシートに関し、さらに詳しくは農園や菜園に敷設して通路としたり、棚に敷いてその上に盆栽や植木、プランターなどを置いて栽培したり、また一般家庭に置いても庭のぬかるみ防止に利用するなど多目的に使用できる透水性を有する防黴性クロスシートに関する。
【０００２】
【従来の技術】
従来より、ポリオレフィン系など合成樹脂製のフラットヤーンを高密度に打ち込んだ織物は、農園や菜園の土壌に直接敷いて雑草の繁殖防止用の被覆資材として用いたり、作物などへの降雨や水撒作業によって地面がぬかるんで泥汚れすることを防ぐために通路に敷設するなどして用いられることがある。
【０００３】
これは、高密度な織物とすることで高強力で耐久性に優れ、泥を通さず透水性を有し、高い遮光性によって太陽光を遮断して雑草の繁殖を抑制するという特性を期待したものであるが、織物素材が合成樹脂製で撥水性があることによって、経緯交差部に間隙があるとはいっても表面張力が生じて水が効果的に透過せず、織物表面に玉状に残存する傾向にある。その結果、かえって水たまりをつくってしまうばかりでなく、織物裏面への通気が不充分となって黴や微生物が繁殖しやすい不衛生な状態となり易い。この黴や微生物の発生は、栽培される植物の栄養源を吸収してしまい栽培植物の生長を妨げ、また呼吸器系を主として人体にも悪影響を及ぼす危険性も指摘されている。
【０００４】
また、この種の織物の他の使用方法として、織物を棚に敷いてその上に盆栽や植木、プランターなどを置いて栽培することに利用されており、これは直接地面に鉢などを置くよりも泥はねが少なく、出荷前の鉢などの汚れ落としが不要となることから有効なものとなっているが、特に鉢やプランターの水抜き孔の周辺は水気が多く、通気性が悪化するために黴や微生物が繁殖し易い。そのために、適当期間をおいて織物を水洗して天日で乾燥させたり、鉢やプランターの位置を移動することで対応しているのが現状である。
【０００５】
【発明が解決しようとする課題】
本発明は、取扱い容易で経済的にも安価な手法で、充分な遮光性と透水性を備えかつ強度的にも優れ、泥はねによる汚れ防止また黴や微生物の発生を抑制できるシート体で、農業、園芸、一般家庭などで多目的に使用可能なクロスシートを提供することを目的とする。
【０００６】
【課題を解決するための手段】
本発明の第一の形態は、Ｎ,Ｎ'−ジエチルメタトルアミド、２−ハイドロキシエチルオクチルサルファイド、２,２−ジメチル−３−(２−メチル−１−プロペニル)−シクロプロパン−１−カルボキシレート、２,２−ジブロモ−３−ニトリルプロピオンアミドから選ばれた少なくとも一種の抗菌剤または防黴剤を含有し、且つ、カーボンブラックを含有するポリオレフィン系樹脂からなるフラットヤ−ンの表面に、界面活性剤を含有する被覆層を形成し、緻密に織編成した織編布であることを特徴とする防黴性クロスシートである。本発明の第二の形態は、Ｎ,Ｎ'−ジエチルメタトルアミド、２−ハイドロキシエチルオクチルサルファイド、２,２−ジメチル−３−(２−メチル−１−プロペニル)−シクロプロパン−１−カルボキシレート、２,２−ジブロモ−３−ニトリルプロピオンアミドから選ばれた少なくとも一種の抗菌剤または防黴剤を含有し、且つ、カーボンブラックを含有するポリオレフィン系樹脂からなるフラットヤ−ンを経糸または緯糸のどちらか一方に用い、他方には繊維表面に界面活性剤を含有する被覆層を形成したフラットヤーンを用いて緻密に織編成した織編布であることを特徴とする防黴性クロスシートである。
【０００７】
【発明の実施の形態】
本発明において、クロスシートを構成するに用いるフラットヤーンは、ポリプロピレンや高密度ポリエチレンなどのポリオレフィン系樹脂を押出機に投入してＴダイフラット法またはインフレーション法にてフィルムを成形し、約５〜３０ｍｍ幅にスリットした後に熱延伸し、次いで熱弛緩処理を施して形成される高強力の偏平糸条である。
【０００８】
このポリオレフィン系樹脂からフィルムを成形する段階で、用いるポリオレフィン系樹脂中に下記の抗菌剤または防黴剤を配合しておくことが必要である。
本発明で用いる抗菌剤や防黴剤の薬剤としては、例えばＮ,Ｎ'−ジエチルメタトルアミド、２−ハイドロキシエチルオクチルサルファイド、２,２−ジメチル−３−(２−メチル−１−プロペニル)−シクロプロパン−１−カルボキシレート、２,２−ジブロモ−３−ニトリルプロピオンアミドなどが挙げられ、樹脂中に直接混入してもよいが、ゼオライト、シリカゲル、無水珪酸、活性アルミナ等の多孔質体に含浸吸着させた状態で混入してもよい。尚、薬剤のポリオレフィン系樹脂中への配合量は、薬剤の種類にもよるが通常は0.5〜10重量％、好ましくは２〜５重量％程度である。つまり、これ未満の配合量では抗菌性能や防黴性能の発揮されないし、これを超えると樹脂分散が不良となり易く成形性が悪化し安定品質の連続生産性に劣ったものとなる。
【０００９】
ここで、ポリオレフィン系のフィルムの熱延伸の温度は通常１１０〜１５０℃の温度範囲で、用いるポリオレフィン系樹脂の融点より５〜２０℃程度低い温度で行われるもので、延伸倍率は好ましくは３〜１５倍、より好ましくは５〜１０倍とされる。つまり、延伸倍率が３倍未満ではシート体基材としての充分な強度が得られなくなり、１５倍を超えると延伸方向の配向が強すぎてフラットヤーンが割れを生じるおそれがあるとともに、安定生産性に問題となる傾向にある。
【００１０】
また、上記フラットヤーンの単糸繊度は３００〜２，０００デニール（以下、ｄｒと略す）、好ましくは５００〜１，５００ｄｒである。単糸繊度が３００ｄｒ未満では、引張強度が不十分となりクロスシートを展張施工する際に破損するなどの支障を生じ、２，０００ｄｒを超えると柔軟性に欠け、凹凸を有する敷設面に密着できなくなる。
【００１１】
本発明において、上記フラットヤーンには、遮光性や耐候性を向上させる目的でカーボンブラックを配合させることが必要である。カーボンブラックの配合量は、ポリオレフィン系樹脂中に0.1〜３重量％、好ましくは0.5〜１重量％とするのがよい。また、任意なカーボンブラックと同様に、その他無機充填剤、酸化防止剤、紫外線吸収剤、光安定剤、滑剤、顔料、難燃剤、発泡剤、核剤等の通常用いられる添加剤を配合してもよい。
【００１２】
このように薬剤を含有するフラットヤーンは、高密度な編織布となっても良好な透水性を発現するために、その表面に界面活性剤による被覆層を形成する。つまり、界面活性剤を含有する被覆層をフラットヤーンの表面に形成することにより、疎水性のフラットヤーンに親水性を付与し、クロスとなっての透水性を発現させるのである。
【００１３】
ここで界面活性剤は、非イオン界面活性剤、アニオン界面活性剤、カチオン界面活性剤、両性界面活性剤などいずれも用いることができる。
【００１４】
非イオン界面活性剤としては、多価アルコール型界面活性剤、ポリエチレングリコール型界面活性剤いずれも用いられるが、具体的には、多価アルコール型界面活性剤ではソルビタンモノ脂肪酸エステルのラウリン酸ソルビタンエステル、パルミチン酸ソルビタンエステル、ステアリン酸ソルビタンエステル、オレイン酸ソルビタンエステル、あるいは脂肪酸モノグリセライドのステアリン酸モノグリセライド、オレイン酸モノグリセライドなどが挙げられ、ポリエチレングリコール型界面活性剤では、ポリオキシエチレンオレイン酸エステル、ポリオキシエチレンオレイン酸ジエステル、ポリオキシエチレンステアリン酸エステルなどが挙げられる。
【００１５】
アニオン界面活性剤としては、硫酸エステル塩のポリオキシエチレンラウリルエーテル硫酸ナトリウム、スルホン酸塩のアルキルナフタレンスルホン酸ナトリウム、リン酸エステル塩のアルキルリン酸カリウムなどが挙げられる。
【００１６】
カチオン界面活性剤としては、第１級アミン塩、第２級アミン塩、第３級アミン塩、第４級アンモニウム塩などが挙げられ、両性界面活性剤としては、アミノ酸型両性界面活性剤、ベタイン型両性界面活性剤などが挙げられる。
【００１７】
この界面活性剤を含有する被覆層を形成する方法としては、水系または溶剤系のアクリル系、ポリウレタン系、シリコーン系樹脂による界面活性剤の樹脂溶液またはエマルジョンとして、浸漬法、コーティング法、ブラッシング法、スプレー法等公知の方法にてフラットヤーンの表面に被覆することができる。
【００１８】
ここで、界面活性剤を含有する被覆層における固形分換算の付着量として、好ましくは０．１〜２０ｇ／ｍ２、より好ましくは１〜１０ｇ／ｍ２である。つまり、固形分換算の付着量が０．１ｇ／ｍ２未満では透水性が不十分となり易く、一方２０ｇ／ｍ２を超えてもその効果に変わりがなく経済的ではない。
【００１９】
このように得られる防黴性と親水性を付与したフラットヤーンは、経緯糸として緻密に織編成してクロスシートとなるのであるが、ここでの織編組織としては特に限定するものではなく、織布であれば平織、綾織、もじり織など、編布であれば横編み編布、経編み編布いずれでもよいが、遮光効果を発現するには組織の空隙を少なくし目ずれし難いものがよい。具体的には、フラットヤーンの打込密度は、単糸繊度にもよるが経緯糸とも１０〜３５本／インチ程度とし、織編布の空隙率を１０％以下に設定されたものである。
【００２０】
ここで、クロスシートとして透水性と防黴性を兼ね備える形態として、抗菌剤または防黴剤を含有するポリオレフィン系樹脂からなるフラットヤ−ンを経糸または緯糸のどちらか一方に用い、他方には繊維表面に界面活性剤を含有する被覆層を形成したフラットヤーンを用いて緻密に織編成したものがある。つまり、フラットヤーンに防黴性と親水性両方の機能性を付与しないで、それぞれの機能を有する二種のフラットヤーンを編織成することによって、シート体として両方の機能を有するものとなり得るのである。この形態であっても充分な効果が期待できるし、生産性も良好で何より経済的である点で有効といえる。
【００２１】
このクロスシートの目付量は５０〜５００ｇ／ｍ２であることが好ましく、１００〜３５０ｇ／ｍ２がより好ましい。つまり、目付量が５０ｇ／ｍ２未満では、敷設されても風などにより飛散しやすくなり、目付量が５００ｇ／ｍ２を超えると重くなりすぎて取扱いに困難となる。
【００２２】
こうした構成の本発明のクロスシートは、農業や園芸において土壌や通路に敷設して雑草を防いだり、一般の家庭においても庭の地面に敷設してぬかるみを防止したり、鉢物栽培において土壌やベンチに敷設しその上に植木鉢を置くことによって雨などによる泥はねを防止したり、また黴や微生物の繁殖を抑制することができるので多目的に使用される。
【００２３】
【実施例】
試験方法
１．引張試験：ＪＩＳ−Ｌ１０９６準拠
２．引裂試験：ＪＩＳ−Ｌ１０９６準拠
３．遮光性試験：光電池照度計ＴＯＰＣＯＮ、ＩＭ−３型を用いて、無試料時に照度計が１０，０００Ｌｕｘになるようにセットし、次に試料をセットして遮光率を測定した（日本化学繊維検査協会法）。
４．透水性試験：試料上へ水２００ｃｃを散布して、この表面状態を目視によって観察した。
５．防黴性試験：クロスシートを木製の棚に敷き、その上に植木鉢を置いて植物を栽培し、約三ヶ月後に植木鉢を取り上げてその部分のシート表面状態を目視によって観察した。
【００２４】
実施例１
ポリオレフィン系樹脂として高密度ポリエチレン（密度＝０．９５８ｇ／ｃｍ３、ＭＦＲ＝５ｇ／１０ｍｉｎ．）を選び、薬剤として２，２−ジメチル−３−（２−メチル−１−プロペニル）−シクロプロパン−１−カルボキシレートを選び、高密度ポリエチレン９６．５重量％に対して、薬剤３．０重量％、カーボンブラックを０．５重量％を配合して押出機に投入し、インフレーション法によって黒色のフィルムを形成し、このフィルムをスリットした後に熱板接触式延伸法により、延伸温度１２０℃、アニーリング温度１２４℃、延伸倍率５．２倍で熱延伸して、繊度９５０ｄｒのフラットヤーンを得た。
薬剤を含有するフラットヤーンを、ＨＬＢ値＝９であるポリオキシエチレンオレイン酸エステルを１重量％含有する水系エマルジョンに浸漬して、これを経緯糸に用いて経緯各１５本／インチの打込密度で平織の織布を形成した。この織布を室温で１時間乾燥させた後に１２０℃で２分間熱処理を行い実施例１のクロスシートとした。これによるポリオキシエチレンオレイン酸エステル塗布量は、固形分換算の付着量として５ｇ／ｍ２とした。
【００２５】
実施例１のクロスシートは、目付量２０２ｇ／ｍ２、引張強力１３４ｋｇｆ／５ｃｍ、引裂強力３０．８ｋｇｆ、遮光率９７．２％であり、透水性試験では素早く水を透過した。また、このクロスシートを実際に植木鉢の棚に使用し、約三ヶ月経過後の状態をみたところ、黴等の発生は認められなかった。
【００２６】
実施例２
実施例１で用いた薬剤を含有するフラットヤーンを経糸とし、薬剤を含有しないフラットヤーンをＨＬＢ値＝９であるポリオキシエチレンオレイン酸エステル１重量％含有する水系エマルジョンに浸漬して乾燥させたものを緯糸とし、その他実施例１と同様に織布とした。これによるポリオキシエチレンオレイン酸エステル塗布量は、固形分換算の付着量として３ｇ／ｍ２とした。
【００２７】
実施例２のクロスシートは、目付量２０６ｇ／ｍ２、引張強力１３６ｋｇｆ／５ｃｍ、引裂強力３２．０ｋｇｆ、遮光率９６．５％であり、透水性試験では素早く水を透過した。また、このクロスシートを実際に植木鉢の棚に使用し、約三ヶ月経過後の状態をみたところ、黴等の発生は認められなかった。
【００２８】
比較例
薬剤を添加しない高密度ポリエチレンから通常のフラットヤーンを成形し、これを経緯糸に用いて経緯各１５本／インチの打込密度で平織の織布を形成した。
比較例のクロスシートは、目付量２０３ｇ／ｍ２、引張強力１３８ｋｇｆ／５ｃｍ、引裂強力３１．８ｋｇｆ、遮光率９６．９％であり、透水性試験では相当時間を経過しても水が透過せずに玉状に残存する状態であった。また、このクロスシートを実際に植木鉢の棚に使用し、約三ヶ月経過後の状態をみたところ、黴等の発生が多く認められた。
【００２９】
【発明の効果】
以上説明してきたように、本発明のクロスシートはポリオレフィン系樹脂からなるフラットヤーンで構成されるために高密度な高強力なものとして取扱性がよく耐久性に優れ、また織編布となるフラットヤーンが抗菌剤や防黴剤の薬剤を混練した樹脂組成物から成形されるので、黴や微生物の繁殖を効果的に抑制することができる。さらに、フラットヤーンの表面には界面活性剤の被膜が形成されているので親水性繊維となり、シート体として良好な透水性を有するものとなる。
その結果、農業分野から土木建築分野、さらに一般家庭においても泥はねによる汚れ防止や土壌のぬかるみ防止、防草など衛生的に多目的に使用できるクロスシートとなるのである。